(57)【要約】【課題】他の物体表面に摩擦されるような用途に用いた場合に、摩耗しにくい皮革様シート及びその製造方法を提供することを目的とする。【解決手段】繊維布帛と繊維布帛に含浸付与された高分子弾性体とを含む繊維基材を含み、繊維基材にカルナバワックスがさらに含浸付与されていること、好ましくは繊維基材がカルバナワックスを０．５〜５質量％含有する皮革様シートを用いる。【選択図】なし【特許請求の範囲】
【請求項１】
繊維布帛と前記繊維布帛に含浸付与された高分子弾性体とを含む繊維基材を含み、前記繊維基材にカルバナワックスがさらに含浸付与されていることを特徴とする皮革様シート。
【請求項２】
前記繊維基材が、前記カルバナワックスを０．５〜５質量％含有する請求項１に記載の皮革様シート。
【請求項３】
前記繊維布帛は極細繊維を含む不織布である請求項１または２に記載の皮革様シート。
【請求項４】
前記繊維基材の少なくとも一面が立毛処理されている請求項３に記載の皮革様シート。
【請求項５】
繊維布帛と前記繊維布帛に含浸付与された高分子弾性体とを含む繊維基材を準備する工程と、
前記繊維基材の全体に、カルバナワックス分散液を含浸する工程と、
前記繊維基材に含浸された前記カルバナワックス分散液を乾燥することにより、前記繊維基材の内部の繊維又は前記高分子弾性体にカルバナワックスを被着させる工程と、
を備えることを特徴とする皮革様シートの製造方法。
【発明の詳細な説明】
【技術分野】
【０００１】
本発明は、耐摩耗性に優れた皮革様シート及びその製造方法に関する。
【背景技術】
【０００２】
従来、人工皮革や合成皮革のような皮革様シートが知られている。例えば、下記特許文献１には、極細繊維を含む不織布と、前記不織布の内部に含浸された高分子弾性体とを含む皮革様シートであって、ロジン系樹脂とカルバナワックスとを含む液を塗布することにより、表層にロジン系樹脂とカルバナワックスとを含む層を形成された皮革様シートが開示されており、皮革様シートの表層にロジン系樹脂とカルバナワックスを含むことにより、皮革様シートに優れた通気性を維持させながら、天然皮革のタック感に似たタック感が付与されることが記載されている。
【０００３】
また、例えば、下記特許文献２は、弾性高分子物質を含有する繊維集合体からなる基体層及びその一面に繊維立毛層が形成された立毛シートであって、立毛層の表面はロウにより覆われているが該基体層の内部にはロウが実質的に侵入していない立毛シートが開示されており、ロウとしてカルバナワックスが例示されている。そしてこのような立毛シートは、表面に付与されたロウによって染色摩擦性が向上することが記載されている。
【０００４】
さらに、例えば、下記特許文献３は、繊維基材にポリウレタンからなる表層を積層してなるヌバック調シート状物が開示されており、表層にヌメリ感を付与するための触感向上剤としてカルバナワックスが例示されている。そしてこのような触感向上剤を表層に添加することにより、表層にヌメリ感が付与されることが記載されている。
【先行技術文献】
【特許文献】
【０００５】
【特許文献１】特開２０１３−１１０３８号公報
【特許文献２】特開昭６０−２５２７７８号公報
【特許文献３】特許３０４３０４９号公報
【発明の概要】
【発明が解決しようとする課題】
【０００６】
従来、皮革様シートの用途として、他の物体表面に摩擦されるようなグローブの素材としての用途が知られている。皮革様シートをこのような用途に用いた場合、使用時に摩擦されることにより皮革様シートが部分的に擦り切れて穴が開いたり、部分的に薄くなったりするようなことがあった。
【０００７】
本発明は、他の物体表面に摩擦されるような用途に用いた場合に、摩耗しにくい皮革様シート及びその製造方法を提供することを目的とする。
【課題を解決するための手段】
【０００８】
本発明の一局面は、繊維布帛と繊維布帛に含浸付与された高分子弾性体とを含む繊維基材を含み、繊維基材にカルバナワックスがさらに含浸付与されている皮革様シートである。繊維基材にカルバナワックスを含浸付与してその内部に含有させることにより、繊維布帛を形成する繊維の表面に耐摩耗性を与え、その結果、耐摩耗性に優れた皮革様シートが得られる。
【０００９】
また、繊維基材が、カルバナワックスを０．５〜５質量％含有することが、皮革様シートを固くして風合いを低下させずに耐摩耗性を向上させることができる点から好ましい。
【００１０】
また、繊維布帛は極細繊維を含む不織布であることが、充実感やしなやかな風合いの皮革様シートが得られる点から好ましい。
【００１１】
また、皮革様シートは、繊維基材の少なくとも一面が立毛処理されている場合には、表層にカルバナワックスを偏在させるように付与した場合に生じるように立毛面の毛羽感が低下することを抑制できる点から好ましい。
【００１２】
また、本発明の他の一局面は、繊維布帛と繊維布帛に含浸付与された高分子弾性体とを含む繊維基材を準備する工程と、繊維基材の全体に、カルバナワックス分散液を含浸する工程と、繊維基材に含浸されたカルバナワックス分散液を乾燥することにより、繊維基材の内部の繊維又は高分子弾性体にカルバナワックスを被着させる工程と、を備える皮革様シートの製造方法である。
【発明の効果】
【００１３】
本発明によれば、他の物体表面に摩擦されるような用途に用いた場合に、摩耗しにくい皮革様シートが得られる。
【発明を実施するための形態】
【００１４】
本実施形態の皮革様シートは、繊維布帛と繊維布帛に含浸付与された高分子弾性体とを含む繊維基材を含み、繊維基材にカルバナワックスがさらに含浸付与されている皮革様シートである。
【００１５】
繊維布帛を形成する繊維に用いられる樹脂は特に限定されない。その具体例としては、例えば、ナイロン６，ナイロン６６，ナイロン１０，ナイロン１１，ナイロン１２，ナイロン６−１２等のナイロン；ポリエチレンテレフタレート（ＰＥＴ），イソフタル酸変性ＰＥＴ，スルホイソフタル酸変性ＰＥＴ，ポリブチレンテレフタレート，ポリヘキサメチレンテレフタレート等の芳香族ポリエステル；ポリ乳酸，ポリエチレンサクシネート，ポリブチレンサクシネート，ポリブチレンサクシネートアジペート，ポリヒドロキシブチレート−ポリヒドロキシバリレート樹脂等の脂肪族ポリエステル；ポリプロピレン，ポリエチレン，ポリブテン，ポリメチルペンテン，塩素系ポリオレフィンなどのポリオレフィン等が挙げられる。これらの中では、ナイロンまたは芳香族ポリエステル、とくには、ナイロン６が耐摩耗性にとくに優れた人工皮革が得られる点から好ましい。
【００１６】
繊維布帛としては、不織布、織編物等が挙げられる。また、繊維布帛を形成する繊維の平均繊度は特に限定されず、２ｄｔｅｘを超えるようなレギュラー繊維であっても、２ｄｔｅｘ以下のような極細繊維であってもよいが、天然皮革に似た充実感と柔軟性を兼ね備えた風合いが得られる点から極細繊維の不織布が特に好ましい。極細繊維の平均繊度としては、０．００１〜２ｄｔｅｘ、さらには０．００２〜０．３ｄｔｅｘであることが好ましい。また、極細繊維の場合、極細繊維発生型繊維に由来する極細繊維の繊維束を形成していることが耐摩耗性にとくに優れる点から好ましい。
【００１７】
高分子弾性体の具体例としては、例えば、ポリウレタン、（メタ）アクリル系高分子弾性体、アクリロニトリル系高分子弾性体、オレフィン系高分子弾性体、ポリエステル系弾性体、などが挙げられる。これらの中では、ポリウレタンが耐摩耗性に優れる点からとくに好ましい。このような高分子弾性体は、エマルジョンや溶液の状態で、繊維布帛に含浸されたのち、乾燥させたり、貧溶媒を用いて湿式凝固させたりすることにより付与される。
【００１８】
繊維布帛と高分子弾性体との質量比（繊維布帛／高分子弾性体）は、９０／１０〜５５／４５、さらには９０／１０〜６０／４０であることが好ましい。高分子弾性体の含有割合が高すぎる場合にはゴムライクな風合いになり、少なすぎる場合には形態安定性が低下する傾向がある。
【００１９】
繊維基材の厚さは特に限定されないが、具体的には、例えば、０．２〜２．０ｍｍ、さらには、０．３〜１．７ｍｍであることが好ましい。
【００２０】
本実施形態の繊維基材にカルバナワックスを含浸付与する方法は、特に限定されない。例えば、上述したような繊維基材を準備し、繊維基材の全体に、カルバナワックス分散液を含浸した後、カルバナワックス分散液を乾燥することにより、繊維基材の内部の繊維又は高分子弾性体にカルバナワックスを被着させるような方法が挙げられる。また、別の方法としては、繊維布帛に高分子弾性体を付与する際に、高分子弾性体のエマルジョンや溶液に配合して、高分子弾性体と同時に付与してもよい。
【００２１】
カルバナワックスは分散液の状態で繊維基材に含浸した後、乾燥して付与することがとくに好ましい。このような方法によれば、繊維基材の全体にカルバナワックスを付与することができる。カルバナワックスの分散液は、カルバナワックスのエマルジョンを、所定の濃度、例えば、カルバナワックスの固形分として、５〜３０％程度になるように水を混合して調製することが好ましい。
【００２２】
カルバナワックスの分散液を繊維基材に含浸させる方法は特に限定されないが、繊維基材をカルバナワックスの分散液を貯留した槽に浸漬して吸収させた後、所定の吸収率（ピックアップ率）になるように絞るような、所謂ディップ・ニップ法を用いることが、カルバナワックスを表層に偏在させることなく、繊維基材の全体に付与することができる点から好ましい。なお、その他の方法を排除するものではないが、グラビアロール等のロールコーター、ナイフコーター、スプレー、刷毛を用いたような、コーティング法によれば表層のみに付着するために好ましくない。また、分散液の乾燥としては、通常の、熱風乾燥機や赤外乾燥機を用いた方法が特に限定されなく用いられる。
【００２３】
繊維基材に含浸付与されたカルバナワックスの含有割合は特に限定されないが、０．０１〜１５質量％、さらには、０．１〜１０質量％、とくには０．５〜５質量％であることが好ましい。カルバナワックスの含有割合が高すぎる場合には、皮革様シートが硬くなってしなやかな風合いを損なう傾向がある。また、カルバナワックスの含有割合が低すぎる場合には、耐摩耗性の向上効果が低くなる傾向がある。
【００２４】
以上のようにして、本実施形態の皮革様シートが得られる。本実施形態の皮革様シートには、さらに必要に応じて、各種後加工を施してもよい。具体的には、カルバナワックスを含浸付与された繊維基材は必要に応じて表面処理してもよい。表面処理としては、繊維布帛の少なくとも一面を立毛処理することにより、スエード調の表面を形成する処理や、繊維布帛の少なくとも一面に銀面調の樹脂層を形成するような処理が挙げられる。本実施形態の皮革様シートにおいては、スエード調の表面を形成する立毛処理により仕上げられたものであることが好ましい。本実施形態の皮革様シートにおいては、スエード調の表面を有する場合であっても、カルバナワックスが表層に偏在することなく繊維基材の全体に含有されているために、立毛を固めて立毛の長さを短くしすぎてスエード調の風合いを損なわない。
【００２５】
本実施形態の皮革様シートは、耐摩耗性に優れるために、作業用手袋、野球グローブ、ゴルフグローブ、ドライバーグローブ等のグローブの素材として好ましく用いられる。
【実施例】
【００２６】
次に本発明を実施例によりさらに具体的に説明する。なお、本発明の範囲は実施例の内容により、何ら限定されるものではない。
【００２７】
[実施例１]
６−ナイロンとポリエチレンとをそれぞれ１軸押出機で溶融させ、島成分が６−ナイロン、海成分が高流動性低密度ポリエチレンで、海成分／島成分比率＝５０／５０である３００島の海島型複合繊維を複合紡糸ノズルで溶融紡糸した。そして、得られた糸を延伸、クリンプ、カットして、３．５ｄｔｅｘ、カット長５１ｍｍのステープルを得た。得られたステープルをカードに通し、クロスラッパー方式によりウェブとし、積層した。次に９８０パンチ／ｃｍ2の針刺し密度でニードルパンチすることにより、目付５３０ｇ／ｍ2の不織布を得た。
【００２８】
そして、得られた不織布を加熱した後、プレスすることによりポリエチレン成分を溶融固着させて不織布表面を平滑にした。そして、表面を平滑にされた不織布にポリエステル系ポリウレタンの１３％ジメチルホルムアミド（ＤＭＦ）溶液を含浸させた後、ＤＭＦ水溶液中に浸漬してポリウレタンをスポンジ状に凝固させた。そして、海島型複合繊維の海成分のポリエチレンを９５℃のトルエンで抽出除去した後、乾燥することにより繊維基材を得た。
【００２９】
次に、得られた繊維基材にカルバナワックスを含浸付与した。具体的には、カルバナワックスのエマルジョン（濃度３０質量％）を希釈してカルバナワックス５質量％を含有するカルバナワックス分散液を調製した。そして、繊維基材をカルバナワックス分散液を貯留する槽に浸漬し、ピックアップ率６０％を目標として、ディップ・ニップ処理により繊維基材にカルバナワックス分散液を含浸させた。そして、カルバナワックス分散液を含有する繊維基材を１２０℃，２０分間の条件で熱風乾燥機により乾燥することにより、カルバナワックスを含浸付与された繊維基材を得た。
【００３０】
そして、カルバナワックスを含浸付与された繊維基材の両面を♯６００番手のサンドペーパーを用いてバフィングすることにより表面を立毛させて、皮革様シートである、スエード調の人工皮革を得た。得られた人工皮革は、０．０１ｄｔｅｘの６−ナイロンの極細繊維の不織布と不織布に含浸付与されたポリウレタン及びカルバナワックスを含むスエード調の人工皮革であった。また、スエード調の人工皮革である皮革様シート中のカルバナワックスの含有割合は０．８質量％、ポリウレタンの含有割合は４０質量％であった。また、厚さ０．５ｍｍ、見掛け密度０．３５４g/cm3、目付１７７g/ｍ2であった。そして、得られた皮革様シートの耐摩耗性、風合い、表面毛羽感を次のようにして評価した。
【００３１】
〈耐摩耗性〉
テーバーアブレージョンテスター（TABER INSTRUMENT Corp製）を用いて、２個の摩耗輪（Ｈ−２２、荷重５００ｇ）を用い、次のようにして耐摩耗性を評価した。はじめに、２個の摩耗輪の表面をディスクペーパー ♯１５０で５０回転分研磨した。そして、テーバーアブレージョンテスターのターンテーブルに得られた皮革様シートをセットし、６０ｒｐｍの条件で２個の摩耗輪を皮革様シートの表面で転がし続けた。そして、皮革様シートに穴が開いたときの回転数を穴あき回数とした。なお、測定においては、２００回転数ごとに摩耗輪の表面をナイロンブラシで掃除した。結果を表１に示す。
【００３２】
〈風合い〉
皮革様シートの原反を両手で握り、折れ曲がりを作った際の状態を、以下の基準で級数判定を行った。
３級：ドレープ性が高く非常に柔軟な風合いであった。
２級：ドレープ性が低くやや柔軟な風合いであった。
１級：ドレープ性が悪く硬い風合いであった。
【００３３】
〈毛羽感〉
皮革様シートの表面の立毛面を目視で観察し、以下の基準で級数判定を行った。
３級：ライティング効果の高い長毛であった。
２級：ライティング効果の弱い短毛であった。
１級：ライティング効果が殆ど無くヌバック調であった。
【００３４】
【表１】
2018193659.tif 000002
【００３５】
［実施例２〜３］
表１に記載のようにカルバナワックスの含有割合を変更した以外は実施例１と同様にして皮革様シートを作成し、評価した。結果を表１に示す。
【００３６】
［比較例１］
カルバナワックスを含浸付与しなかった以外は実施例１と同様にして皮革様シートを作成し、評価した。結果を表１に示す。
【００３７】
［比較例２〜４］
カルバナワックスのエマルジョンの代わりに、パラフィンワックスのエマルジョンを用い、表１に記載のようにカルバナワックスの代わりにパラフィンワックスを含浸付与した以外は実施例１と同様にして皮革様シートを作成し、評価した。結果を表１に示す。
【００３８】
［比較例５〜７］
カルバナワックスのエマルジョンの代わりに、ポリウレタンのエマルジョンを用い、表１に記載のようにカルバナワックスの代わりにポリウレタンを含浸付与した以外は実施例１と同様にして皮革様シートを作成し、評価した。結果を表１に示す。
【００３９】
［比較例８〜１０］
カルバナワックスのエマルジョンの代わりに、アクリル弾性体のエマルジョンを用い、表１に記載のようにカルバナワックスの代わりにアクリル弾性体を含浸付与した以外は実施例１と同様にして皮革様シートを作成し、評価した。結果を表１に示す。
【００４０】
［比較例１１］
実施例１と同様にして繊維基材を得た。そして、得られた繊維基材の表層にカルバナワックスを付与した。具体的には、カルバナワックスのエマルジョンをグラビアロール（１５０メッシュ）でライン速度 ５ｍ／分の条件で塗布し、表面から１２０℃の熱風を吹き付けて乾燥することにより、カルバナワックスを表層に付与した繊維基材を得た。そして、カルバナワックスを表層に付与した繊維基材の両面を＃６００番手のサンドペーパーを用いてバフィングすることにより、表面を起毛してスエード調の人工皮革を得た。スエード調の人工皮革である皮革様シート中のカルバナワックスの含有割合は０．８質量％であった。そして、得られた皮革様シートを実施例１と同様に評価した。結果を表１に示す。
【００４１】
［実施例４］
海成分である水溶性ＰＶＡと、島成分である、６モル％のイソフタル酸で変性されたＰＥＴとを、海成分／島成分が２５／７５（質量比）となるように２６０℃の溶融複合紡糸用口金（島数：２５島／繊維）から吐出した。そして、紡糸速度が３７００ｍ／ｍｉｎとなるようにエジェクター圧力（引き取り風圧）を調整し、平均繊度２．１デシテックスの海島型複合繊維をネット上に堆積したスパンボンドシートを得た。そして、表面温度４２℃の金属ロールでネット上のスパンボンドシートを軽く押さえることにより表面の毛羽立ちを抑えた。そしてスパンボンドシートをネットから剥離した。次に、表面温度５５℃の格子柄の金属ロールとバックロールとの間で２００Ｎ／ｍｍの線圧でスパンボンドシートを熱プレスして、目付３１ｇ／ｍ2の長繊維からなる繊維ウェブを得た。
【００４２】
次に、得られた繊維ウェブをクロスラッピングにより１２枚重ねて総目付が３７２ｇ／ｍ2の重ね合わせウェブを作製し、さらに針折れ防止油剤をスプレーした。そして、針先端から第１バーブまでの距離が３．２ｍｍの６バーブ針を用い、重ね合わせウェブを針深度８．３ｍｍで両面から交互に３３００パンチ／ｃｍ2でニードルパンチすることにより繊維絡合体を得た。
【００４３】
そして、得られた繊維絡合体に対して、ポリウレタンエマルジョンを含浸し、表面側から１２０℃の熱風を吹き付けて乾燥させることにより不織布にポリウレタンを含浸付与した。そして、繊維絡合体を７０℃の熱水中に２８秒間浸漬することによる収縮処理を行った。そして、９５℃の熱水中でディップ・ニップ処理を繰り返すことにより海成分ポリマーである変性ＰＶＡを溶解除去した。変性ＰＶＡを溶解除去することにより、平均繊度０．２デシテックスの２５本の極細繊維からなる繊維束が３次元的に交絡した不織布を得た。次に、バフィングにより不織布の厚みを０．５ｍｍに調整した。このようにして繊維基材を製造した。
【００４４】
次に、得られた繊維基材にカルバナワックスを含浸付与した。具体的には、カルバナワックスのエマルジョン（濃度３０質量％）を希釈してカルバナワックス５質量％を含有するカルバナワックス分散液を調製した。そして、繊維基材をカルバナワックス分散液を貯留する槽に浸漬し、ピックアップ率６０％を目標として、ディップ・ニップ処理により繊維基材にカルバナワックス分散液を含浸させた。そして、カルバナワックス分散液を含有する繊維基材を１２０℃，２０分間の条件で熱風乾燥機により乾燥することにより、カルバナワックスを含浸付与された繊維基材を得た。
【００４５】
そして、カルバナワックスを含浸付与された繊維基材の両面を♯６００番手のサンドペーパーを用いてバフィングすることにより表面を立毛させて、皮革様シートである、スエード調の人工皮革を得た。得られた人工皮革は、０．１ｄｔｅｘのＰＥＴの極細繊維の不織布と不織布に含浸付与されたポリウレタン及びカルバナワックスを含むスエード調の人工皮革であった。また、スエード調の人工皮革である皮革様シート中のカルバナワックスの含有割合は０．８質量％、ポリウレタンの含有割合は１２質量％であった。また、厚さ０．５ｍｍ、見掛け密度０．５１３g/cm3、目付２３６g/ｍ2であった。そして、得られた皮革様シートの耐摩耗性、風合い、表面毛羽感を実施例１と同様にして評価した。結果を表２に示す。
【００４６】
【表２】
2018193659.tif 000003
【００４７】
［実施例５〜６］
表１に記載のようにカルバナワックスの含浸付与の割合を変更した以外は実施例１と同様にして皮革様シートを作成し、評価した。結果を表２に示す。
【００４８】
［比較例１２］
カルバナワックスを含浸付与しなかった以外は実施例４と同様にして皮革様シートを作成し、評価した。結果を表１に示す。
【００４９】
表１の結果から、次のことがわかる。６−ナイロンの極細繊維の不織布を含む皮革様シートについて、実施例１〜３の皮革様シートは、カルバナワックスを含浸付与しなかった比較例１、カルバナワックスの代わりにパラフィンワックスを含浸付与した比較例２〜４、カルバナワックスの代わりにポリウレタンやアクリル弾性体を含浸付与した比較例５〜１０の皮革様シートに比べて、著しく穴が空くまでの回転数が同等以上で、耐摩耗性に優れ、また、風合いや毛羽感も優れていることが分かる。また、カルバナワックスを繊維基材に含浸付与する代わりに表層にカルバナワックスを塗布した比較例１１の皮革様シートに比べて、著しく穴が空くまでの回転数が多く、著しく耐摩耗性が向上していることが分かる。
【００５０】
また、表２の結果から、ＰＥＴの極細繊維の不織布を含む皮革様シートについても同様に、カルバナワックスを含浸付与しなかった比較例１２の皮革様シートに比べて、著しく穴が空くまでの回転数が多く、著しく耐摩耗性が向上していることが分かる。